(57)【要約】【課題】  嵩密度が５５０ｋｇ／ｍ３を超える軽量気泡コンクリートパネルの製造方法において、その半可塑体をピアノ線を用いて切断する際に、ピアノ線を破断させずに半可塑体を切断する方法を提供する。【解決手段】  半可塑体１を挟んで設けた一対の巻出巻取ロール３にピアノ線２を装着し、半可塑体を所定方向に移動させながら、その半可塑体の移動方向に対して交差する方向に配置したピアノ線２を一方向に走行させることにより、半可塑体１を切断する。ピアノ線の走行速度／半可塑体の移動速度（速度比）は、好ましくは１.５以上とする。【選択図】      図１
2006051716.tif 000002
【特許請求の範囲】
【請求項１】
嵩密度が５５０ｋｇ／ｍ３を超える軽量気泡コンクリートパネルを製造する際に、その半可塑体をピアノ線で切断する工程において、半可塑体の移動方向に対して交差する方向に配置したピアノ線を一方向に走行させて切断することを特徴とする軽量気泡コンクリートパネルの製造方法。
【請求項２】
ピアノ線の走行速度／半可塑体の移動速度を１.５以上とすることを特徴とする、請求項１に記載の軽量気泡コンクリートパネルの製造方法。
【発明の詳細な説明】
【技術分野】
【０００１】
本発明は、建築物の壁、床などに使用される軽量気泡コンクリートパネルの製造方法であって、特に嵩密度が５５０ｋｇ／ｍ３を超える軽量気泡コンクリートパネルの製造過程で半可塑体をピアノ線で切断する方法に関するものである。
【背景技術】
【０００２】
一般に、軽量気泡コンクリート（以下、ＡＬＣとも言う）のパネルを製造するには、セメント、生石灰などの石灰質原料と、珪石などを粉砕した珪酸質原料に水を加え、発泡剤としてアルミニウム粉を加えて混練し、得られたＡＬＣスラリーを型枠内に注入して次第に硬化させる。一定時間経過して適度な硬さとなった半可塑体を、ピアノ線で所定の寸法に切断した後、オートクレーブにて高温高圧蒸気養生を行って、ＡＬＣパネルが製造される。
【０００３】
このようにして製造される一般的な軽量気泡コンクリートは、嵩密度が約５００ｋｇ／ｍ３と軽量である点で優れている反面、建築物用のパネルとしたとき欠け易いという欠点を有している。この欠け易いという欠点を克服するには、その強度を向上させることが必要であり、そのための最も一般的な方策として嵩密度を高めることが行われている。
【０００４】
しかしながら、軽量気泡コンクリートの嵩密度を高めると、それに伴って半可塑体の強度も増加するため、ピアノ線による半可塑体の切断が困難になるという問題があった。即ち、軽量気泡コンクリートの半可塑体を切断する際に、固定したピアノ線に対して半可塑体を移動させることにより切断する一般的な方法では、ピアノ線が断線してしまうという問題があった。
【０００５】
そこで、ＡＬＣパネルの嵩密度が通常の５００ｋｇ／ｍ３よりも高く、従ってその半可塑体の強度も高い場合の切断方法として、従来からピアノ線を往復で移動させて半可塑体を切断する方法が知られている。しかしながら、この方法においても、往復走行するピアノ線が折り返す際に半可塑体からの抵抗がピアノ線に瞬間的に加わるため、その折り返しのときピアノ線が破断しやすかった。
【０００６】
一方、特公昭５８−３４２８６号公報には、嵩密度が６００ｋｇ／ｍ３以上の軽量気泡コンクリートを製造する際に、その半可塑体を往復運動する鋸刃で切断する方法が提案されている。また、特公昭５８−３４２８７号公報には、鋸刃を一方向に移動させることで、繊維混入の軽量気泡コンクリートの半可塑体を切断する方法が提案されている。
【０００７】
しかし、これらの方法では、鋸刃を使用することで、嵩密度が高く強度も高い半可塑体を切断できる点で優れているものの、鋸刃を固定し且つ駆動する装置が必要となるために、従来のピアノ線を用いる方式に比べて装置の構成が複雑になり、設備コストも高くなるという欠点があった。
【０００８】
【特許文献１】特公昭５８−３４２８６号公報
【特許文献２】特公昭５８−３４２８７号公報
【発明の開示】
【発明が解決しようとする課題】
【０００９】
本発明は、このような従来の事情にかんがみ、嵩密度が５５０ｋｇ／ｍ３を超える軽量気泡コンクリートパネルの製造方法において、その半可塑体をピアノ線を用いて切断する際に、ピアノ線を破断させずに半可塑体を切断する方法を提供することを目的とするものである。
【課題を解決するための手段】
【００１０】
上記目的を達成するため、本発明が提供する軽量気泡コンクリートパネルの製造方法は、嵩密度が５５０ｋｇ／ｍ３を超える軽量気泡コンクリートパネルを製造する際に、その半可塑体をピアノ線で切断する工程において、半可塑体の移動方向に対して交差する方向に配置したピアノ線を一方向に走行させて切断することを特徴とする。
【発明の効果】
【００１１】
本発明によれば、嵩密度が５５０ｋｇ／ｍ３を超える軽量気泡コンクリートパネルを製造する際に、鋸刃のような特別な設備を設ける必要がなく、従来と同様にピアノ線を用いて、その強度の高い半可塑体をピアノ線の破断なしに容易に切断することができる。
【発明を実施するための最良の形態】
【００１２】
本発明では、軽量気泡コンクリートの半可塑体を移動させながらピアノ線で切断する際に、通常のごとく半可塑体の移動方向と交差する方向にピアノ線を配置し、そのピアノ線を常に一方向に走行させることによって半可塑体を切断する。この方法によれば、半可塑体を切断するピアノ線が一方向にだけ動いているため、半可塑体からピアノ線に加わる抵抗が減少し、そのため半可塑体の嵩密度並びに強度が高くなっても、ピアノ線の破断が起こることが無い。
【００１３】
また、切断される半可塑体の移動速度に対するピアノ線の走行速度の比、即ちピアノ線の走行速度／半可塑体の移動速度（速度比）は、大きいほど半可塑体から受ける抵抗が小さくなるため好ましい。具体的には、上記速度比を、好ましくは１.５以上、更に好ましくは２.０以上、最も好ましくは３〜５の範囲とする。尚、使用するピアノ線の線径については、特に限定されることはない。
【００１４】
ピアノ線を一方向に走行させる具体的な方法としては、例えば、軽量気泡コンクリートの半可塑体を挟んで一対の巻出巻取ロールを配置し、この一対の巻出巻取ロール間でピアノ線を巻き出し且つ巻き取りながら、一方向に走行させることができる。
【実施例】
【００１５】
ＡＬＣ原料として、珪石４０重量％、セメント２５重量％、生石灰５重量％、石膏５重量％、及び工程繰り返し原料２５重量％を配合した。この原料１００重量％に対して、下記表１に示す割合で水と発泡剤のアルミニウム粉を加えて混練し、得られたＡＬＣスラリーを型枠内に注入して硬化させ、幅１.５２ｍｍ、長さ２.０ｍｍ、高さ０.６ｍｍの半可塑体とした。尚、水とアルミニウム粉の添加量は、得られるＡＬＣの嵩密度が下記表１に示す値となるように調整した。
【００１６】
得られた半可塑体を長さ方向に移動させながら、ピアノ線を用いて切断した。即ち、図１に示すように、半可塑体１を挟んで対をなす巻出巻取ロール３を設け、各対の巻出巻取ロール３間にピアノ線２を装着し、そのピアノ線２を幅１.５２ｍｍの半可塑体１の幅方向に１０ｃｍ間隔で１６本配置した。全てのピアノ線２を巻き出し且つ巻き取りながら一方向に走行させて、半可塑体１を両端に幅１ｃｍの不要な部分を残して切断し、１５枚のパネルを作製した。尚、使用したピアノ線２の直径は０.８ｍｍであった。
【００１７】
この実施例の全ての試料において、半可塑体の移動速度を４ｍ／ｍｉｎ、及びピアノ線の走行速度を６ｍ／ｍｉｎに設定し、従ってピアノ線の走行速度／半可塑体の移動速度（速度比）は１.５（一定）とした。その結果、表１に示す各試料の半可塑体を切断した際、１６本のピアノ線は全て破断しなかった。
【００１８】
次に、比較例1では上記の全てのピアノ線を固定し、また比較例２では全てのピアノ線を往復走行させた以外は、上記実施例と同様にして、半可塑体を切断した。この比較例１及び比較例２についても、実施例と同様にピアノ線の破断本数を調べ、その結果を実施例の場合と併せて下記表１に示した。
【００１９】
【表１】
2006051716.tif 000003
【００２０】
上記の結果から分かるように、比較例１及び比較例２では半可塑体が嵩密度の高いＡＬＣのものになるほどピアノ線の破断本数が増加し、ピアノ線を固定した比較例１では嵩密度８００ｋｇ／ｍ３のＡＬＣの半可塑体で、及びピアノ線を往復走行させた比較例２では１０００ｋｇ／ｍ３のＡＬＣの半可塑体で、１６本全てのピアノ線が破断した。これに対し、ピアノ線を一方向にのみ走行させた本発明の実施例では、嵩密度が１０００ｋｇ／ｍ３のＡＬＣの半可塑体でもピアノ線は全く破断することがなかった。
【図面の簡単な説明】
【００２１】
【図１】本発明により一方向に走行するピアノ線で半可塑体を切断する方法を模式的に示した斜視図である。
【符号の説明】
【００２２】
１      半可塑体
２      ピアノ線
３      巻出巻取ロール
【図１】
2006051716.tif 000004